(57)【要約】      （修正有）【課題】材質が異なる繊維コードをカーカスプライに用いても、加硫後にカーカスプライが乱れず、ユニフォミティに優れた空気入りタイヤを提供する。【解決手段】一対のビード部２及び一対のサイドウォール部３と、両サイドウォール部３に連なるトレッド部４とを有し、前記一対のビード部２間にトロイド状に延在させた二枚以上のカーカスプライ５ａ、５ｂからなるカーカス６を具えた空気入りタイヤ１において、前記カーカス６は、繊維コードの材質が異なる二種類以上のカーカスプライ５ａ、５ｂからなり、前記カーカスプライ５ａ、５ｂを構成する繊維コードは、170℃における50g荷重下での熱収縮率が7.0％以下であることを特徴とする空気入りタイヤ１である。【選択図】図１
2010137601.tif 000002
【特許請求の範囲】
【請求項１】
一対のビード部及び一対のサイドウォール部と、両サイドウォール部に連なるトレッド部とを有し、前記一対のビード部間にトロイド状に延在させた二枚以上のカーカスプライからなるカーカスを具えた空気入りタイヤにおいて、
前記カーカスは、繊維コードの材質が異なる二種類以上のカーカスプライからなり、
前記カーカスプライを構成する繊維コードは、170℃における50g荷重下での熱収縮率が7.0％以下であることを特徴とする空気入りタイヤ。
【請求項２】
前記カーカスプライを構成する繊維コードは、170℃における50g荷重下での熱収縮率が5.0％以下であることを特徴とする請求項１に記載の空気入りタイヤ。
【請求項３】
前記カーカスプライを構成する繊維コードは、下記式(I)：
Ｎ１＝ｎ１×(0.125×Ｄ１／ρ)1/2×10-3  ・・・  (I)
［式中、Ｎ１は下撚り係数で、ｎ１は下撚り数（回/10cm）で、Ｄ１は下撚り糸の表示デシテックス数（dtex）で、ρは繊維の比重（g/cm3）である］で定義される下撚り係数Ｎ１と、下記式(II)：
Ｎ２＝ｎ２×(0.125×Ｄ２／ρ)1/2×10-3  ・・・  (II)
［式中、Ｎ２は上撚り係数で、ｎ２は上撚り数（回/10cm）で、Ｄ２は繊維コードの総表示デシテックス数（dtex）で、ρは繊維の比重（g/cm3）である］で定義される上撚り係数Ｎ２とが、下記式(III)：
0.81 ＜ Ｎ２／Ｎ１ ≦ (Ｄ２／Ｄ１)1/2  ・・・  (III)
［式中、Ｎ１、Ｎ２、Ｄ１及びＤ２は前記式(I)及び(II)と同義である］の関係を満たし、且つ、前記上撚り係数Ｎ２が、下記式(IV)：
0.1 ≦ Ｎ２ ≦ 1  ・・・  (IV)
［式中、Ｎ２は前記式(II)と同義である］の関係を満たすことを特徴とする請求項１に記載の空気入りタイヤ。
【請求項４】
前記カーカスプライの少なくとも一枚が、複数のセルロース系繊維コードをコーティングゴムで被覆したカーカスプライからなることを特徴とする請求項１に記載の空気入りタイヤ。
【請求項５】
前記セルロース系繊維コードは、170℃における50g荷重下での熱収縮率が1.0％以下であることを特徴とする請求項４に記載の空気入りタイヤ。
【請求項６】
前記セルロース系繊維コードを用いたカーカスプライ以外のカーカスプライのうち少なくとも一枚が、複数のポリエステルコードをコーティングゴムで被覆したカーカスプライからなることを特徴とする請求項４に記載の空気入りタイヤ。
【請求項７】
前記カーカスプライを構成する繊維コードは、170℃における50g荷重下での熱収縮率の最大値と最小値の差が3.0％以下であることを特徴とする請求項１に記載の空気入りタイヤ。
【請求項８】
前記ポリエステルコードは、170℃における50g荷重下での熱収縮率が2.0％以下であることを特徴とする請求項６に記載の空気入りタイヤ。
【請求項９】
前記ポリエステルコードは、低テンション処理によってディップ処理が施されたコードであることを特徴とする請求項６に記載の空気入りタイヤ。
【請求項１０】
前記カーカスプライの少なくとも一枚が、前記ビード部にそれぞれ埋設されたビードコア間にトロイド状に延在する本体部と該ビードコアの周囲で巻き返した巻き返し部とを有する第一カーカスプライからなり、
前記第一カーカスプライの少なくとも一枚が、複数のセルロース系繊維コードをコーティングゴムで被覆したカーカスプライからなることを特徴とする請求項１に記載の空気入りタイヤ。
【請求項１１】
前記セルロース系繊維コードが、レーヨンコード又はリヨセルコードであることを特徴とする請求項４又は１０に記載の空気入りタイヤ。
【請求項１２】
前記ポリエステルコードが、ポリエチレンテレフタレート又はポリエチレンナフタレートからなることを特徴とする請求項６に記載の空気入りタイヤ。
【請求項１３】
前記カーカスプライを構成する繊維コードは、170℃における50g荷重下での熱収縮率の最大値と最小値の差が1.0％以下であることを特徴とする請求項７に記載の空気入りタイヤ。
【請求項１４】
更に、前記サイドウォール部に位置するカーカスの内側に配置された一対のサイド補強ゴム層を具えることを特徴とする請求項１に記載の空気入りタイヤ。
【発明の詳細な説明】
【技術分野】
【０００１】
本発明は、空気入りタイヤに関し、特にユニフォミティに優れた空気入りタイヤに関するものである。
【背景技術】
【０００２】
タイヤが充分な耐久性と性能を発揮するには、様々な有機繊維コードやスチールコードによってタイヤを補強することが必要となる。特に、タイヤのカーカスを構成するカーカスプライには、基本特性として内圧を保持するための強度や該強度を保持するための耐疲労性等を確保し又は向上させるため、例えば、レーヨン、ナイロン又はポリエステル等の各種有機繊維がコード材として使用されている。
【０００３】
また、タイヤのカーカスが複数枚のカーカスプライから構成される場合、カーカスプライ用コードには、一般に同一の材質で作られた有機繊維コードが使用され、特にタイヤの耐久性を向上させる観点から、ポリエステルコードが多用されている。しかしながら、ポリエステルコードには、ゴムに対する接着性や高速転動時の高温安定性の点で改良の余地がある。
【０００４】
一方、複数枚のカーカスプライからなるカーカスを具えたタイヤにおいて、カーカスプライ用コードの全てをレーヨンコードとした場合では、ポリエステルコードを用いた場合に比べて高速耐久性は向上するものの、レーヨンコードはその剛性が高くなり易く、また走行性能がピーキーになり操縦安定性を低下させる傾向があった。
【０００５】
これらの問題を解決するため、材質の異なるコードをカーカスプライに適用する手法が提案されている。例えば、特開昭６４−３２９０２号公報（特許文献１）には、複数のカーカスプライからなるカーカスを具えるタイヤにおいて、タイヤの内側のカーカスプライにナイロンコードを使用し、タイヤの外側のカーカスプライにポリエステルコードを使用することで、高荷重耐久性及び層間接着性を改善する技術が開示されている。しかしながら、特開昭６４−３２９０２号公報に開示の有機繊維コードの組み合わせでは、両材質での熱収縮率が異なるため、各有機繊維コードの加硫時における収縮挙動が異なり、製品時のカーカスプライが乱れ易く、十分なユニフォミティが確保できないという問題があった。
【０００６】
【特許文献１】特開昭６４−３２９０２号公報
【発明の開示】
【発明が解決しようとする課題】
【０００７】
そこで、本発明の目的は、上記従来技術の問題を解決し、材質が異なる繊維コードをカーカスプライに用いても、加硫後にカーカスプライが乱れず、ユニフォミティに優れた空気入りタイヤを提供することにある。
【課題を解決するための手段】
【０００８】
本発明者は、上記目的を達成するために鋭意検討した結果、繊維コードの材質が異なる二種類以上のカーカスプライを合計で少なくとも二枚用いたカーカスにおいて、これらのカーカスプライを構成する繊維コードの熱収縮率をいずれも特定値以下に制御することで、加硫後のカーカスプライの乱れを抑え、タイヤのユニフォミティを向上できることを見出し、本発明を完成させるに至った。
【０００９】
即ち、本発明の空気入りタイヤは、一対のビード部及び一対のサイドウォール部と、両サイドウォール部に連なるトレッド部とを有し、前記一対のビード部間にトロイド状に延在させた二枚以上のカーカスプライからなるカーカスを具えた空気入りタイヤにおいて、前記カーカスは、繊維コードの材質が異なる二種類以上のカーカスプライからなり、前記カーカスプライを構成する繊維コードは、170℃における50g荷重下での熱収縮率が7.0％以下であることを特徴とする。
【００１０】
本発明の空気入りタイヤにおいて、前記カーカスプライを構成する繊維コードは、170℃における50g荷重下での熱収縮率が5.0％以下であるのが好ましい。
【００１１】
本発明の空気入りタイヤにおいて、前記カーカスプライを構成する繊維コードは、下記式(I)：
Ｎ１＝ｎ１×(0.125×Ｄ１／ρ)1/2×10-3  ・・・  (I)
［式中、Ｎ１は下撚り係数で、ｎ１は下撚り数（回/10cm）で、Ｄ１は下撚り糸の表示デシテックス数（dtex）で、ρは繊維の比重（g/cm3）である］で定義される下撚り係数Ｎ１と、下記式(II)：
Ｎ２＝ｎ２×(0.125×Ｄ２／ρ)1/2×10-3  ・・・  (II)
［式中、Ｎ２は上撚り係数で、ｎ２は上撚り数（回/10cm）で、Ｄ２は繊維コードの総表示デシテックス数（dtex）で、ρは繊維の比重（g/cm3）である］で定義される上撚り係数Ｎ２とが、下記式(III)：
0.81 ＜ Ｎ２／Ｎ１ ≦ (Ｄ２／Ｄ１)1/2  ・・・  (III)
［式中、Ｎ１、Ｎ２、Ｄ１及びＤ２は前記式(I)及び(II)と同義である］の関係を満たし、且つ、前記上撚り係数Ｎ２が、下記式(IV)：
0.1 ≦ Ｎ２ ≦ 1  ・・・  (IV)
［式中、Ｎ２は前記式(II)と同義である］の関係を満たすことが好ましい。
【００１２】
本発明の空気入りタイヤの好適例においては、前記カーカスプライの少なくとも一枚が、複数のセルロース系繊維コードをコーティングゴムで被覆したカーカスプライからなる。この場合、タイヤの高温耐久性を向上させることができる。
【００１３】
本発明の空気入りタイヤにおいて、前記セルロース系繊維コードは、170℃における50g荷重下での熱収縮率が1.0％以下であるのが好ましい。また、本発明の空気入りタイヤにおいては、前記セルロース系繊維コードを用いたカーカスプライ以外のカーカスプライのうち少なくとも一枚が、複数のポリエステルコードをコーティングゴムで被覆したカーカスプライからなることが好ましい。この場合、セルロース系繊維コードにポリエステルコードを組み合わせることで、カーカスプライ用コードとして適切な剛性が確保され、操縦安定性を改善できる。
【００１４】
本発明の空気入りタイヤにおいて、前記カーカスプライを構成する繊維コードは、170℃における50g荷重下での熱収縮率の最大値と最小値の差が3.0％以下であるのが好ましく、1.0％以下であるのが更に好ましい。この場合、カーカスプライの乱れを確実に抑制し、タイヤのユニフォミティを大幅に向上できる。
【００１５】
本発明の空気入りタイヤにおいて、前記ポリエステルコードは、170℃における50g荷重下での熱収縮率が2.0％以下であるのが好ましい。
【００１６】
本発明の空気入りタイヤにおいて、前記ポリエステルコードは、低テンション処理によってディップ処理が施されたコードであるのが好ましい。
【００１７】
本発明の空気入りタイヤの他の好適例においては、前記カーカスプライの少なくとも一枚が、前記ビード部にそれぞれ埋設されたビードコア間にトロイド状に延在する本体部と該ビードコアの周囲で巻き返した巻き返し部とを有する第一カーカスプライからなり、前記第一カーカスプライの少なくとも一枚が、複数のセルロース系繊維コードをコーティングゴムで被覆したカーカスプライからなる。この場合、カーカスプライの巻き返し部端部の接着性が向上し、タイヤの耐久性を向上できる。
【００１８】
本発明の空気入りタイヤの他の好適例においては、前記セルロース系繊維コードが、レーヨンコード又はリヨセルコードである。
【００１９】
本発明の空気入りタイヤの他の好適例においては、前記ポリエステルコードが、ポリエチレンテレフタレート又はポリエチレンナフタレートからなる。
【００２０】
本発明の空気入りタイヤの他の好適例においては、更に、前記サイドウォール部に位置するカーカスの内側に配置された一対のサイド補強ゴム層を具える。この場合、繊維コードの剛性を高めることなく、サイドウォール部の剛性を向上できる。
【発明の効果】
【００２１】
本発明によれば、繊維コードの材質が異なる二種類以上のカーカスプライを合計で少なくとも二枚用いたカーカスにおいて、これらのカーカスプライを構成する繊維コードの熱収縮率をいずれも特定値以下に制御することで、加硫後にカーカスプライが乱れず、ユニフォミティに優れた空気入りタイヤを提供することができる。
【発明を実施するための最良の形態】
【００２２】
以下に、図を参照しながら、本発明の空気入りタイヤを詳細に説明する。図１〜４は、本発明の空気入りタイヤの実施態様の断面図である。なお、図１〜４において、同一の符号は同じ部材であることを示す。
【００２３】
図１に示すタイヤは、ラジアルタイヤ１であって、一対のビード部２及び一対のサイドウォール部３と、両サイドウォール部３に連なるトレッド部４とを有し、上記一対のビード部２間にトロイド状に延在させた二枚以上のカーカスプライ５からなるラジアルカーカス６とを具える。ここで、本発明の空気入りタイヤにおいて、カーカス６は、繊維コードの材質が異なる二種類以上のカーカスプライ５からなるが、該カーカスプライ５を構成する繊維コードは、170℃における50g荷重下での熱収縮率がいずれも7.0％以下であることを特徴とする。このように、各カーカスプライを構成する繊維コードの材質が異なる場合であっても、カーカスプライを構成する全ての種類の繊維コードの熱収縮率を7.0％以下に抑えることで、加硫時に繊維コードがタイヤ内側へ食い込むことを防止することができる。このため、本発明の空気入りタイヤは、加硫後にカーカスプライが乱れず、ユニフォミティに優れる。
【００２４】
図示例のタイヤにおいて、カーカス６は、二枚のカーカスプライ５からなり、また、該カーカスプライ５は、上記ビード部２にそれぞれ埋設されたビードコア７間にトロイド状に延在する本体部と該ビードコア７の周囲でタイヤ幅方向の内側から外側に巻き返した巻き返し部とを有する第一カーカスプライ５ａと、該第一カーカスプライ５ａをその巻き返し部を含めて覆い該ビードコア７の少なくとも直下に終端を有する第二カーカスプライ５ｂとからなる。なお、本発明の空気入りタイヤにおいては、カーカスプライの枚数を少なくとも二枚とすればよく、カーカスプライの枚数及び構造は、図１に示すカーカスプライに限られるものではない。例えば、図２及び図４に示すタイヤは、二枚の第一カーカスプライ５ａからなるカーカス６を具えている。
【００２５】
また、カーカスプライ５は、複数の繊維コードをコーティングゴムで被覆してなるが、本発明の空気入りタイヤにおいては、繊維コードの材質が異なるカーカスプライを二種類以上用いることを要する。このように、異種の繊維コードを用いたカーカスプライを組み合わせることで、単一の繊維コードを用いた際に見られる欠点を解消したり、タイヤに様々な特性を付与することができる。なお、図示しないが、三枚のカーカスプライからなるカーカスを具えるタイヤにおいては、全てのカーカスプライに対して異種の繊維コードを用いる場合に限定されず、二枚のカーカスプライに同じ材質の繊維コードを用い、残りの一枚に異なる材質の繊維コードを用いてもよい。また、カーカスプライ５を構成するコーティングゴムとしては、特に制限されるものではなく、通常のコーティングゴム用ゴム組成物を用いることができる。
【００２６】
例えば、タイヤの高速耐久性を向上させるためには、カーカスプライ５の少なくとも一枚に、複数のセルロース系繊維コードをコーティングゴムで被覆したカーカスプライを適用することができる。また、上述の通り、セルロース系繊維コードを用いたカーカスプライは、コードの剛性が高過ぎたり、操縦安定性を低下させるおそれもあるが、本発明の空気入りタイヤに従って、セルロース系繊維コード以外の繊維コードを用いたカーカスプライを組み合わせることで、かかる問題を解消することができる。具体的には、上記セルロース系繊維コードを用いたカーカスプライ以外のカーカスプライのうち少なくとも一枚に、複数のポリエステルコードをコーティングゴムで被覆したカーカスプライを適用することができる。このように、セルロース系繊維コードを用いたカーカスプライに、ポリエステルコードを用いたカーカスプライを組み合わせることで、カーカスプライ用コードとして適度な剛性が付与され、操縦安定性を向上させることができる。
【００２７】
また、空気入りラジアルタイヤのカーカス６は、第一カーカスプライ５ａを一枚以上有していることが多いが、該第一カーカスプライ５ａは、走行中に生じるビード部２の変形に伴い、ビード部２に位置する巻き返し部の端部とその近傍に大きな歪みが生じる結果、該端部近傍にてコードからコーティングゴムの剥離が起こり、セパレーションが発生し、カーカスプライ端部の耐久性を低下させるおそれがある。そこで、本発明の空気入りタイヤにおいては、カーカスプライ５の少なくとも一枚が第一カーカスプライ５ａからなる場合、該第一カーカスプライ５ａの少なくとも一枚に、複数のセルロース系繊維コードをコーティングゴムで被覆したカーカスプライを適用することができる。セルロース系繊維コードは、ゴムに対する接着性及び耐熱性に優れており、これを第一カーカスプライ５ａに適用することで、巻き返し部端部でのコーティングゴムの剥離を抑制すると共に、高温時の弾性率の低下を抑えることができる。このため、カーカスプライ５の接着性及び耐熱性が向上し、タイヤの高速耐久性を改善することができる。
【００２８】
なお、上記セルロース系繊維コードは、セルロース系繊維を原料として作製したコードであって、該セルロース系繊維コードには、レーヨンコード又はリヨセルコードの他、天然の高分子であるセルロースを化学的にエステル化又はエーテル化等することによって得られるセルロース誘導体を原料として作製したコードも含まれる。一方、ポリエステルコードとしては、例えば、ポリエチレンテレフタレート（ＰＥＴ）又はポリエチレンナフタレート（ＰＥＮ）からなるコードが挙げられる。また、カーカスプライ５を構成する繊維コードは、これらに限定されず、例えば、各種ナイロンコード、芳香族ポリアミド（アラミド）コード、ポリケトン繊維コード、カーボン繊維コード、ガラス繊維コード、スチールコード等を用いてもよい。
【００２９】
本発明の空気入りタイヤにおいて、カーカスプライを構成する繊維コードは、170℃における50g荷重下での熱収縮率が7.0％以下であることを要するが、ユニフォミティの向上効果の観点から、5.0％以下であることが好ましい。同様の観点から、上記カーカスプライを構成する繊維コードがセルロース系繊維コードである場合には、170℃における50g荷重下での熱収縮率は1.0％以下であるのが好ましく、該繊維コードがポリエステルコードである場合には、170℃における50g荷重下での熱収縮率が2.0％以下であるのが好ましい。また、タイヤの最外側に位置するカーカスプライを構成する繊維コードの170℃における50g荷重下での熱収縮率を2.0％以下に制御すれば、コーティングゴムのゲージの調整や拡張時のドラム幅の調整等と組み合わせて、製品時のカーカスプライの乱れを確実に抑制することができ、タイヤのユニフォミティを大幅に向上させることができる。
【００３０】
また、本発明者が検討したところ、カーカスプライを構成する繊維コードの熱収縮率を特定値以下に制御した上で、さらに繊維コードの熱収縮率の最大値と最小値の差を制御することによって、タイヤのユニフォミティを大幅に改善できることが分かった。従って、本発明の空気入りタイヤにおいて、カーカスプライを構成する繊維コードは、170℃における50g荷重下での熱収縮率の最大値と最小値の差が3.0％以下であるのが好ましく、1.0％以下であるのが更に好ましい。
【００３１】
更に、本発明の空気入りタイヤにおいて、カーカスプライを構成する繊維コードは、上記式(I)で定義される下撚り係数Ｎ１と上記式(II)で定義される上撚り係数Ｎ２とが上記式(III)の関係を満たし、且つ、上撚り係数Ｎ２が上記式(IV)の関係を満たすことが好ましい。カーカスプライ用繊維コードの撚り係数が上記式(III)及び(IV)の関係を満たすことで、耐疲労性、接着性、耐屈曲性等のタイヤコードに求められる性能を向上させることができる。なお、上撚り係数Ｎ２が0.1未満では、タイヤの耐久性が低下する場合があり、一方、1を超えると、撚糸コードの撚り戻り大きく、作業性が低下する。また、Ｎ２／Ｎ１が0.81以下では、下撚りと上撚りのトルクの差が大き過ぎ、例えば、ディッピング工程での作業性が低下する。また、Ｎ２／Ｎ１が(Ｄ２／Ｄ１)1/2を超えると、同様に作業性が低下する。
【００３２】
また、上記カーカスプライを構成する繊維コードは、強度が要求される分野での使用を可能にしたり、繊維コードの使用量を低減するため、その原糸の引張強度が3.0〜40cN/dtexであるのが好ましく、4.0〜10cN/dtexであるのが更に好ましい。なお、繊維コードの原糸の引張強度（cN/dtex）は、ＪＩＳ規格に基づいて測定した値である。更に、繊維コードの弾性率が高い程、同一荷重下での寸法変化が小さく、形態安定性に優れることから、上記カーカスプライを構成する繊維コードは、その原糸の弾性率が50〜2500cN/dtexであるのが好ましく、100〜400cN/dtexであるのが更に好ましい。繊維コードの原糸の弾性率（cN/dtex）は、25℃における49N荷重時の弾性率であって、ＪＩＳのコード引張り試験によるＳＳカーブの49N時の接線から算出した値である。
【００３３】
上記カーカスプライを構成する繊維コードは、繊維のフィラメント束１本を撚ってなる片撚り構造を有していてもよく、下撚りを施した繊維のフィラメント束を二本以上合わせて上撚りを施した双撚り構造を有していてもよい。ここで、下撚り及び上撚りの際にコードに付与する撚り数並びに撚り構造は、コードの強度、収束性及びその他諸物性を考慮して決定される。
【００３４】
なお、上記のように、カーカスプライ５を構成するコーティングゴムとしては、通常のコーティングゴム用ゴム組成物を用いることができる。例えば、上記コーティングゴム用ゴム組成物に用いるゴム成分としては、特に制限はなく、天然ゴム（ＮＲ）の他、ポリイソプレンゴム（ＩＲ）、スチレン−ブタジエン共重合体ゴム（ＳＢＲ）、ポリブタジエンゴム（ＢＲ）、エチレン−プロピレン−ジエンゴム（ＥＰＤＭ）、クロロプレンゴム（ＣＲ）、ハロゲン化ブチルゴム、アクリロニリトル−ブタジエンゴム（ＮＢＲ）等の合成ゴムを使用することができ、これらゴム成分は、一種単独で用いてもよいし、二種以上をブレンドして用いてもよい。上記コーティングゴム用ゴム組成物には、上記ゴム成分の他、例えば、充填剤、軟化剤、老化防止剤、加硫剤、加硫促進剤、スコーチ防止剤、亜鉛華、ステアリン酸、シランカップリング剤等のゴム業界で通常使用される配合剤を、本発明の目的を害しない範囲内で適宜選択して配合することができる。これら配合剤としては、市販品を好適に使用することができる。上記コーティングゴム用ゴム組成物は、ゴム成分に、必要に応じて適宜選択した各種配合剤とを配合して、混練り、熱入れ、押出等することにより製造することができる。
【００３５】
そして、図１に示すタイヤは、カーカス６のクラウン部のタイヤ半径方向外側に位置するベルト８を具える。ベルト８は、二枚のベルト層からなるが、本発明のタイヤにおいて、ベルトを構成するベルト層の枚数は、これに限られるものではない。また、ベルト層は、複数のコードをコーティングゴムで被覆してなり、該ベルト層を構成するコードには、例えば、有機繊維コード又はスチールコードを用いることが好ましく、該ベルト層を構成するコーティングゴムとしては、特に制限されるものではなく、通常のコーティングゴム用ゴム組成物を用いることができる。更に、本発明の空気入りタイヤは、図１に示すように、ベルト８のタイヤ半径方向外側に、タイヤ周方向に対し実質的に平行に配列したコードのゴム引き層からなるベルト補強層９を具えてもよい。ベルト補強層の枚数及び構造は、特に制限されず、例えば、図１に示すベルト補強層９は、ベルト８の全体を覆う一枚の第一ベルト補強層９ａとベルト８の端部のみをそれぞれ覆う一対で且つ一枚の第二ベルト補強層９ｂとからなる。
【００３６】
なお、本発明の空気入りタイヤは、公知のタイヤ部材を必要に応じて更に具えることができる。例えば、本発明の空気入りタイヤは、図３及び４に示すように、サイドウォール部３に位置するカーカス６の内側に配置された一対のサイド補強ゴム層１０を具えることができる。この場合、繊維コードの剛性を高めることなく、サイドウォール部の剛性を向上させることができる。
【００３７】
本発明の空気入りタイヤは、上述の条件を満足する繊維コードをゴム引きしてなるゴム被覆コードをカーカスプライに適用して、常法により製造することができる。また、繊維コードのゴム引きに先立って、繊維コードにディップ処理（接着剤処理）を施し、コーティングゴムとの接着性を向上させてもよい。更に、繊維コードとしてポリエステルコードを使用する場合においては、例えば、張力が1.5kg/本以下、好ましくは1.0kg/本以下の低テンション処理によってディップ処理を行うことで、上記のような低い熱収縮率を達成することができる。なお、本発明の空気入りタイヤに充填する気体としては、通常の或いは酸素分圧を調整した空気の他、窒素、アルゴン、ヘリウム等の不活性ガスを用いることができる。
【実施例】
【００３８】
以下に、実施例を挙げて本発明を更に詳しく説明するが、本発明は下記の実施例に何ら限定されるものではない。
【００３９】
次に、表１〜３に記載の繊維コードを経糸として複数本引き揃えて、細く弱い緯糸を粗く打ち込んだスダレ状の繊維コードに、必要に応じて低テンション処理（張力：1.0kg/本）によるディップ処理を施し、コーティングゴムで被覆してゴム被覆コードを作製した。得られたゴム被覆コードを、表１〜３に記載の組み合わせで、カーカスプライに用いて、表１〜３に示す構造を有し、タイヤサイズ：１９５／６５Ｒ１５のタイヤを試作した。該タイヤに対して、下記の方法で、ユニフォミティ、高速耐久性及び操縦安定性を評価した。結果を表１〜３に示す。
【００４０】
（１）ユニフォミティ
ＪＡＳＯ Ｃ ６０７（２０００）に規定されたユニフォミティ測定方法に従って、ラジアルフォースバリエーション（ＲＦＶ）及びラテラルフォースバリエーション（ＬＦＶ）を測定し、比較例１のタイヤのＲＦＶ及びＬＥＶをそれぞれ100として指数表示した。指数値が小さい程、タイヤのユニフォミティ（均一性）が高いことを示す。
【００４１】
（２）高速耐久性
供試タイヤを回転ドラムに組み付けて、150km/hの速度で30分間走行させ、故障が無ければ速度を6km/hづつ上げていき、故障発生までの耐久時間を測定し、比較例１の耐久時間を100として指数表示した。指数値が大きい程、耐久時間が長く高速耐久性に優れることを示す。
【００４２】
（３）操縦安定性
供試タイヤを装着して、専門のドライバーによる実車官能試験に基づき、操縦安定性の評価を行い、比較例１の操縦安定性を100として指数表示した。指数値が大きい程、操縦安定性に優れることを示す。
【００４３】
【表１】
2010137601.tif 000003
【００４４】
【表２】
2010137601.tif 000004
【００４５】
【表３】
2010137601.tif 000005
【００４６】
*1  ６６Ｎｙは６６ナイロンの略称であり，６Ｎｙは６ナイロンの略称であり、ＰＥＴはポリエチレンテレフタレートの略称であり，ＰＥＮはポリエチレンナフタレートの略称である．
*2  170℃及び50g荷重下で、5分間放置したときの熱収縮率である．
*3  ＪＩＳのコード引張り試験によるＳＳカーブの49N時の接線から算出した25℃における弾性率である．
*4  ＪＩＳのコード引張り試験に基づき測定した引張強度である．
*5  ４ａは本体部と巻き返し部とを有する第一カーカスプライであり，４ｂは第一カーカスプライの巻き返し部を覆った第二カーカスプライである．
【００４７】
比較例１及び実施例の比較から、繊維コードの材質が異なる二種類以上のカーカスプライからなるカーカスを有するタイヤにおいては、カーカスプライを構成する繊維コードの熱収縮率を低下させることで、ユニフォミティを改善できることが分かる。更に、各カーカスプライを構成する繊維コードの熱収縮率の差を狭くすることで、ユニフォミティの改善効果が増大することが分かる。
【００４８】
また、比較例２及び実施例６〜１４の結果から、セルロース系繊維コードを用いたカーカスプライにポリエステルコードを用いたカーカスプライを組み合わせたタイヤは、セルロース系繊維コードを用いたカーカスプライのみからなるタイヤに比べて、ユニフォミティと共に、操縦安定性を向上できることが分かる。
【図面の簡単な説明】
【００４９】
【図１】本発明の空気入りタイヤの一例の断面図である。
【図２】本発明の空気入りタイヤの他の例の断面図である。
【図３】本発明の空気入りタイヤの他の例の断面図である。
【図４】本発明の空気入りタイヤの他の例の断面図である。
【符号の説明】
【００５０】
１    ラジアルタイヤ
２    ビード部
３    サイドウォール部
４    トレッド部
５    カーカスプライ
５ａ    第一カーカスプライ
５ｂ    第二カーカスプライ
６    カーカス
７    ビードコア
８    ベルト
９    ベルト補強層
９ａ    第一ベルト補強層
９ｂ    第二ベルト補強層
１０    サイド補強ゴム層
【図１】
2010137601.tif 000006
【図２】
2010137601.tif 000007
【図３】
2010137601.tif 000008
【図４】
2010137601.tif 000009